(57)【要約】【課題】ディスプレイの視認性を損なうことなく、マルチタッチ操作での表面の触感に優れるマルチタッチディスプレイ用表面フィルム及びその製造方法を提供する。【解決手段】マルチタッチディスプレイ用表面フィルムは、ヘーズが１５〜５０％であり、０．５ｍｍ幅の光学櫛を用いた写像性測定器で測定した写像鮮明度が５〜５０％であり、かつ表面の三次元算術平均粗さが０．１５〜１μｍである。また、表面の動摩擦係数は０．５〜２．５程度であってもよい。【選択図】図１
2014092657.tif 000002
【特許請求の範囲】
【請求項１】
表面に複数のポリマーの相分離構造による凹凸が形成されたマルチタッチディスプレイ用表面フィルムであって、ヘーズが１５〜５０％であり、０．５ｍｍ幅の光学櫛を用いた写像性測定器で測定した写像鮮明度が５〜５０％であり、表面の三次元算術平均粗さが０．１５〜１μｍである表面フィルム。
【請求項２】
ヘーズが２０〜４０％であり、かつ０．５ｍｍ幅の光学櫛を用いた写像性測定器で測定した写像鮮明度が５〜２５％である請求項１記載の表面フィルム。
【請求項３】
表面の動摩擦係数が０．５〜２．５である請求項１又は２記載の表面フィルム。
【請求項４】
請求項１〜３のいずれかに記載の表面フィルムを備えたマルチタッチディスプレイ。
【発明の詳細な説明】
【技術分野】
【０００１】
本発明は、マルチタッチ操作での表面の触感に優れるとともにディスプレイの視認性にも優れるマルチタッチディスプレイ用表面フィルムに関する。
【背景技術】
【０００２】
マンマシンインターフェースとしての電子ディスプレイの進歩に伴い、対話型の入力システムが普及し、なかでもタッチパネル（座標入力装置）をディスプレイと一体化した装置がＡＴＭ（現金自動受払機）、商品管理、アウトワーカー（外交、セールス）、案内表示、娯楽機器などで広く使用されている。特に、キーボードレスにでき、軽量化、薄型化できる点から、モバイル機器にタッチパネルを使用するケースが増えている。
【０００３】
タッチパネルは、指やスタイラスペンなどの入力手段で所定の位置をタッチすることにより、コンピューターなどに所定の情報を入力する装置である。近年では、タッチパネルの高機能化が進み、１箇所をタッチして情報を入力できるだけでなく、複数の箇所を同時にタッチして情報を入力できるマルチタッチディスプレイが開発され利用されている。マルチタッチディスプレイは、タップ（指で叩く動作）に加えて、フリック（指で弾く動作）、スワイプ（指で掃く動作）、ドラッグ（指を置いたまま移動する動作）、ピンチイン（二本の指の間隔を縮める動作）、ピンチアウト（二本の指の間隔を拡げる動作）などの様々なジェスチャーに対応しており、直感的な操作により情報を入力できる点で便利であるが、快適な操作のためにはディスプレイ上で指を滑らかにスライドできる必要があり、優れた触感が要求される。
【０００４】
ディスプレイ装置の表面フィルムとして、表面の触感を改善するため、ビーズを添加したフィルムが知られている。しかし、ビーズを添加すると、ある程度触感を向上できるものの、ヘーズが高くなりやすく、近年の高精細なタッチスクリーンには十分に適応できない。
【０００５】
なお、テレビディスプレイなどの表示装置に使用するフィルムとして、特開２００１−２８１４１１号公報（特許文献１）には、透明支持体上に、少なくとも一層の防眩性ハードコート層と、この防眩性ハードコート層上に屈折率１．３８〜１．４９の低屈折率層を有しており、全ヘーズが３〜２０％であり、０．５ｍｍ幅の光学櫛を用いた写像性測定器で測定した透過像鮮明度が３０〜７０％である防眩性反射防止フィルムが開示されている。
【０００６】
また、特開２００４−１２６４９５号公報（特許文献２）には、ポリマーと硬化性樹脂前駆体とを均一に溶解した溶液から溶媒を蒸発させ、スピノーダル分解により相分離構造を形成し、前記硬化性樹脂前駆体を硬化させることにより防眩層を形成した防眩性フィルムが開示されている。この文献には、防眩層が、０．５ｍｍ幅の光学櫛を用いた写像性測定器で測定した透過像鮮明度が７０〜１００％程度であり、ヘーズが２０〜５０％程度であってもよいことが記載されている。
【０００７】
しかし、特許文献１及び２には、マルチタッチディスプレイの用途について何ら記載されていない。また、特許文献２に記載の防眩性フィルムは、低ヘーズであり、高鮮明性であるものの、表面の触感が十分ではない。
【先行技術文献】
【特許文献】
【０００８】
【特許文献１】特開２００１−２８１４１１号公報（特許請求の範囲）
【特許文献２】特開２００４−１２６４９５号公報（特許請求の範囲、段落［００１１］［００１２］）
【発明の概要】
【発明が解決しようとする課題】
【０００９】
従って、本発明の目的は、マルチタッチ操作での表面の触感に優れるとともにディスプレイの視認性にも優れるマルチタッチディスプレイ用表面フィルムを提供することにある。
【００１０】
本発明の他の目的は、防眩性に優れたマルチタッチディスプレイ用表面フィルムを提供することにある。
【００１１】
本発明のさらに他の目的は、ギラツキや白ボケを抑制できるマルチタッチディスプレイ用表面フィルムを提供することにある。
【課題を解決するための手段】
【００１２】
本発明者らは、前記課題を達成するため鋭意検討した結果、１又は複数の熱可塑性ポリマーと硬化性樹脂と溶媒とを含む液状組成物を支持体に適用し、特定の条件で乾燥させることにより相分離構造を形成して硬化させることにより、表面の三次元算術平均粗さの大きいフィルムが得られること、このようなフィルムは、従来の発想からすると、ヘーズ及び写像鮮明度の点でディスプレイ用途として検討に値しないものであったが、意外にもディスプレイの視認性を損なうことなく、マルチタッチ操作での表面の触感を向上でき、マルチタッチディスプレイ用途に適していることを見いだし、本発明を完成した。
【００１３】
すなわち、本発明のフィルムは、マルチタッチディスプレイ用表面フィルムであり、表面に複数のポリマーの相分離構造による凹凸が形成されている。また、表面フィルムは、ヘーズが１５〜５０％（例えば、２０〜４０％）であり、０．５ｍｍ幅の光学櫛を用いた写像性測定器で測定した写像鮮明度が５〜５０％（例えば、５〜２５％）であり、表面の三次元算術平均粗さが０．１５〜１μｍである。表面の動摩擦係数は０．５〜２．５程度であってもよい。本発明は、ポリウレタンエラストマー（又はポリウレタン樹脂）とセルロース誘導体と硬化性樹脂（ジペンタエリスリトールヘキサ（メタ）アクリレートなどの３〜６官能（メタ）アクリレートなど）とを含む液相からの相分離により表面に凹凸が形成された表面フィルムを包含する。また、本発明は、上記表面フィルムを備えたマルチタッチディスプレイも包含する。
【発明の効果】
【００１４】
本発明では、マルチタッチ操作での表面の触感とディスプレイの視認性とを両立でき、マルチタッチディスプレイ用途に適している。また、本発明では、防眩性に優れ、ギラツキ、白ボケなどを抑制することができる。
【図面の簡単な説明】
【００１５】
【図１】図１は実施例１のフィルムの粗さ曲線を示すグラフ及び表面構造を示す模式図である。
【図２】図２は実施例２のフィルムの粗さ曲線を示すグラフ及び表面構造を示す模式図である。
【図３】図３は実施例３のフィルムの粗さ曲線を示すグラフ及び表面構造を示す模式図である。
【図４】図４は実施例８のフィルムの粗さ曲線を示すグラフ及び表面構造を示す模式図である。
【図５】図５は実施例９のフィルムの粗さ曲線を示すグラフ及び表面構造を示す模式図である。
【図６】図６は比較例１のフィルムの粗さ曲線を示すグラフ及び表面構造を示す模式図である。
【図７】図７は比較例２のフィルムの粗さ曲線を示すグラフ及び表面構造を示す模式図である。
【図８】図８は比較例４のフィルムの粗さ曲線を示すグラフ及び表面構造を示す模式図である。
【発明を実施するための形態】
【００１６】
本発明のフィルムは、マルチタッチディスプレイ用表面フィルムであり、表面（視認側の面）に複数のポリマーの相分離構造による凹凸が形成されている。本発明では、ビーズ（又は粒子）の添加による凹凸とは異なり、ヘーズの増大を抑制しつつ、マルチタッチ操作での表面の触感を改善できる。
【００１７】
相分離構造は、複数のポリマー相の間で凹凸（又は段差）が形成される限り特に制限されず、核生成及び成長による相分離構造であってもよく、スピノーダル分解（乾式又は湿式スピノーダル分解など）による相分離構造であってもよい。また、相分離構造は、共連続相構造（又は網目構造）、液滴相構造（又は海島構造）、これらの相構造が混在した構造のいずれであってもよい。
【００１８】
共連続相構造では、少なくとも１つの連続相が部分的又は全体的に隆起して凸部を形成しており、通常、凹凸部が連続的に形成される。凸部は略同一の幅で延びていてもよく、途中部で幅が拡がったり狭まったりしてもよい。凸部の厚み方向の断面形状は特に制限されないが、半円状又は半楕円状である場合が多い。
【００１９】
液滴相構造は、連続相（マトリックス）に分散相（ドメイン）が分散した形態を有しており、通常、分散相が凸状に形成される。分散相の形態（内部での形態）としては、棒状、ループ状、球状、楕円体状などが例示できる。これらの形態のうち、触感の点から、球状、楕円体状（特に球状）が好ましい。分散相の平均径は、例えば、１〜２００μｍ（例えば、１０〜１５０μｍ）程度の範囲から選択でき、例えば、１〜１００μｍ、好ましくは５〜５０μｍ、さらに好ましくは１０〜３０μｍ程度である。分散相の分散形態は、特に制限されず、ランダムであってもよいが、面全体に均一な触感を付与できる点から、規則的又は周期的であるのが好ましい。分散相の平均相間距離（又は平均凸間距離Ｓｍ）は、例えば、１０〜４００μｍ（例えば、１５〜３００μｍ）程度の範囲から選択でき、例えば、１０〜１００μｍ、好ましくは１２〜８０μｍ（例えば、１５〜５０μｍ）程度である。
【００２０】
上記相分離構造のうち、実質的に等方性であり、規則的又は周期的な相構造を容易に形成でき、触感を向上できる点から、スピノーダル分解（特に湿式スピノーダル分解）による相分離構造が好ましい。また、傾斜角度の大きな凹凸構造を形成でき、表面の触感及び耐擦過性を高める点から、少なくとも液滴相構造を含む相分離構造が好ましい。なお、相分離構造は、表面フィルムを顕微鏡（レーザー顕微鏡、電子顕微鏡など）で観察することにより分析できる。
【００２１】
表面フィルムは、ディスプレイとして最低限必要な光学的特性を有している。すなわち、表面フィルムのヘーズは、ＪＩＳ  Ｋ７１０５に準拠して、１５〜５０％の範囲から選択でき、例えば、１６〜４８％、好ましくは１８〜４５％、さらに好ましくは２０〜４２％（例えば、２０〜４０％）程度である。
【００２２】
表面フィルムの写像鮮明度は、０．５ｍｍ幅の光学櫛を用いた写像性測定器で測定した場合、５〜５０％の範囲から選択でき、例えば、５〜４５％、好ましくは５〜４０％（例えば、５〜３５％）、さらに好ましくは５〜３０％（例えば、５〜２５％）程度である。
【００２３】
写像鮮明度とは、フィルムを透過した光のボケや歪みを定量化する尺度であり、フィルムからの透過光を移動する光学櫛を通して測定し、光学櫛の明暗部の光量により値を算出できる。すなわち、フィルムが透過光をぼやかす場合、光学櫛に結像されるスリットの像は太くなるため、透過部での光量は１００％以下となり、一方、不透過部では光が漏れるため０％以上となる。写像鮮明度Ｃは、光学櫛の透明部の透過光最大値Ｍと不透明部の透過光最小値ｍとから次式により定義される。
【００２４】
Ｃ（％）＝［（Ｍ−ｍ）／（Ｍ＋ｍ）］×１００
Ｃの値が１００％に近づくほど、フィルムによる像のボケが小さくなる［参考文献；須賀、三田村、塗装技術、１９８５年７月号］。
【００２５】
表面フィルムは、上記ヘーズ及び写像鮮明度を有する限り、ディスプレイとして十分に利用できるが、他の光学的特性を有していてもよい。例えば、表面フィルムの全光線透過率は、ＪＩＳ  Ｋ７１０５に準拠して、８０％以上（例えば、８０〜１００％）、好ましくは８５％以上（例えば、８５〜９９％）、さらに好ましくは９０％以上（例えば、９０〜９８％）であってもよい。
【００２６】
このように、光学的特性が必ずしも最適化されておらず、ディスプレイ用途として検討に値しなかった表面フィルムが、意外にもマルチタッチ操作での触感に優れた表面特性を有しており、マルチタッチディスプレイ用途に適している。すなわち、表面フィルムの表面の三次元算術平均粗さ（Ｓａ）は、０．１５〜１μｍの範囲から選択でき、例えば、０．１６〜０．５μｍ、好ましくは０．１７〜０．３μｍ（例えば、０．１８〜０．２５μｍ）程度である。Ｓａが小さすぎると表面が滑らかになりすぎて触感が低下しやすく、Ｓａが大きすぎると表面の凹凸にざらつきを感じ触感が低下しやすい。Ｓａは、慣用の測定機、例えば、非接触表面・層断面形状計測機（例えば、（株）菱化システム製「VertScan」など）を用いて測定できる。
【００２７】
表面フィルムは、上記Ｓａを有する限り、表面の触感を十分に改善できるが、さらに他の表面特性を有していてもよい。例えば、表面フィルムの静摩擦係数（μｓ）は、例えば、４以下（例えば、０．５〜３）、好ましくは０．６〜２（例えば、０．７〜１．５）、さらに好ましくは０．８〜１．３（例えば、０．９〜１．２）程度である。μｓが大きすぎると、指のスライドを開始する際、指に負担がかかり過ぎる。また、表面フィルムの動摩擦係数（μｋ）は、例えば、３以下（例えば、０．５〜２．５）、好ましくは０．５〜２（例えば、０．６〜１．５）、さらに好ましくは０．６〜１．２（例えば、０．７〜１．１）程度である。μｋが大きすぎると、指が引っ掛かりやすくなり、ピンチアウトなどのスライド操作を円滑に行うことができなくなる。静摩擦係数及び動摩擦係数は、後述の実施例の方法に従って測定できる。
【００２８】
表面フィルムの平均傾斜角度θａは、例えば、１．５〜４．５°、好ましくは２〜４°、さらに好ましくは２．５〜３．５°程度である。θａが小さすぎると防眩性が低下しやすく、θａが大きすぎると、表面のざらつきを感じて触感が低下しやすい。θａは、Ｓａと同様、非接触表面・層断面形状計測機などを用いて測定できる。
【００２９】
表面フィルムの層構造は、特に制限されず、単層構造であってもよく、積層構造であってもよい。すなわち、表面フィルムは、特定のヘーズ、特定の写像鮮明度及び特定のＳａを有する層（防眩層又は表面層）を含んでいればよく、これらの特性を損なわない限り、上記層［特に裏面（視認側の面とは反対の面）］には、任意の層［例えば、透明基材層、透明粘着層、透明導電層、ハードコート層、低屈折率層、アンチニュートンリング層、帯電防止層、衝撃吸収層（クッション層）など］を積層してもよい。
【００３０】
代表的な表面フィルムは、透明基材フィルムと、この透明基材フィルム上に形成した表面層とを備えている。透明基材フィルムの構成材料としては、ガラスなどの無機材料であってもよいが、成形性の点から、有機材料であってもよい。有機材料としては、アクリル樹脂、ポリオレフィン（ポリプロピレン、環状ポリオレフィンを含む）、ポリエステル（ポリエチレンテレフタレート、ポリエチレンナフタレートなどのポリアルキレンアリレートなど）、ポリカーボネート、ポリイミド、セルロースエステル（セルローストリアセテートなど）などが例示できる。なお、有機材料で構成された透明基材フィルムは、一軸又は二軸延伸フィルムであってもよい。また、透明基材フィルムは、必要に応じて、安定化剤（酸化防止剤、紫外線吸収剤、耐光安定剤、耐熱安定剤など）、結晶核剤、可塑剤、帯電防止剤などの添加剤を含んでいてもよい。
【００３１】
透明基材フィルムの厚みは、１０μｍ〜１ｍｍ程度の範囲から選択でき、例えば、１０〜５００μｍ、好ましくは２０〜３００μｍ、さらに好ましくは３０〜２００μｍ程度である。
【００３２】
表面フィルムの平均厚み（表面フィルムが積層形態の場合、防眩層又は表面層の平均厚み）は、例えば、１〜２０μｍ、好ましくは２〜１８μｍ、さらに好ましくは３〜１５μｍ（例えば、５〜１５μｍ）程度である。
【００３３】
表面フィルムの製造方法は、上記の相分離構造、光学的特性及び表面特性が得られる限り特に制限されず、例えば、１又は複数の熱可塑性ポリマーと硬化性樹脂（モノマー又はオリゴマー）とを相分離する工程と、硬化性樹脂を硬化して相分離構造を固定化する工程とを含んでいる。
【００３４】
相分離工程において、核生成及び成長を利用して相分離してもよいが、簡便に規則的又は周期的な相構造を形成でき、かつ表面に比較的大きな凹凸形状を形成できる点から、スピノーダル分解、特に湿式スピノーダル分解により相分離するのが好ましい。具体的には、１又は複数の熱可塑性ポリマーと硬化性樹脂と溶媒とを含む液状組成物を支持体（前記透明基材フィルム、剥離性支持体など）に塗布又は流延し、液状組成物中の溶媒を乾燥してもよい。
【００３５】
熱可塑性ポリマーとしては、アクリル樹脂、ビニルエステル樹脂、ビニルエーテル樹脂、フッ素樹脂、ポリオレフィン（脂環式ポリオレフィンを含む）、ポリスチレン、ポリエステル、ポリカーボネート、ポリアミド、ポリウレタン、ポリスルホン、ポリフェニレンエーテル、セルロース誘導体、シリコーン樹脂などが例示できる。なお、熱可塑性ポリマーは、軟質ポリマー（又はエラストマー）であってもよい。
【００３６】
熱可塑性ポリマーは単独で使用してもよいが、二種以上組み合わせて使用するのが好ましい。特に、防眩性の点から、互いに相分離可能な複数の熱可塑性ポリマーを使用するのが好ましい。複数の熱可塑性ポリマーは、半合成高分子である点で他の熱可塑性ポリマーや硬化性樹脂と溶解挙動が異なり、高い相分離性を有する点から、セルロース誘導体（以下、「第１のポリマー」と称する場合がある）を含んでいるのが好ましい。
【００３７】
セルロース誘導体としては、セルロースエステル（例えば、セルロースアセテート、セルロースプロピオネート、セルロースブチレートなどの有機酸エステル；リン酸セルロース、硫酸セルロースなどの無機酸エステル；セルロースアセテートプロピオネート、セルロースアセテートブチレート、酢酸・硝酸セルロースエステルなどの混酸エステルなど）、セルロースカーバメート（例えば、セルロースフェニルカーバメートなど）、セルロースエーテル（例えば、ヒドロキシエチルセルロース、ヒドロキシプロピルセルロースなどのヒドロキシＣ２−４アルキルセルロース；メチルセルロース、エチルセルロースなどのＣ１−６アルキルセルロース；カルボキシメチルセルロース又はその塩など）などが例示できる。これらのセルロース誘導体は、単独で又は二種以上組み合わせて使用できる。これらのセルロース誘導体のうち、セルロースエステル、特に、少なくともアセチル基を有するセルロースエステル、例えば、セルロースアセテート、セルロースアセテートプロピオネートなどのセルロースアセテートＣ３−４アシレートが好ましい。
【００３８】
セルロース誘導体の分子量は、ゲルパーミエーションクロマトグラフィ（ＧＰＣ）において、ポリスチレン換算で、１０，０００〜１００，０００程度の範囲から選択でき、例えば、１０，０００〜５０，０００、好ましくは１５，０００〜４０，０００、さらに好ましくは２０，０００〜３０，０００程度であってもよい。
【００３９】
セルロース誘導体と併用する熱可塑性ポリマー（以下、「第２のポリマー」と称する場合がある）は、重合性基を有しない軟質ポリマーであってもよく、重合性基を末端又は側鎖に有するポリマーであってもよい。
【００４０】
重合性基を有しない軟質ポリマーは、適度な柔軟性を付与し表面の触感を向上できる。軟質ポリマー（又はエラストマー）としては、ポリオレフィンエラストマー、ポリスチレンエラストマー、ポリエステルエラストマー、ポリアミドエラストマー、ポリウレタンエラストマー（又はポリウレタン樹脂）、シリコーン樹脂などが例示できる。これらの軟質ポリマーのうち、可撓性などの点から、ポリウレタンエラストマー（又はポリウレタン樹脂）が好ましい。ポリウレタンエラストマー（又はポリウレタン樹脂）は、ポリイソシアネート類と、ポリオール類と、必要により鎖伸長剤との反応により得ることができる。
【００４１】
ポリイソシアネート類としては、脂肪族ポリイソシアネート［例えば、テトラメチレンジイソシアネート、ヘキサメチレンジイソシアネート（ＨＤＩ）、トリメチルヘキサメチレンジイソシアネートなど］、脂環族ポリイソシアネート［例えば、シクロヘキサンジイソシアネート、イソホロンジイソシアネート（ＩＰＤＩ）、４，４’−メチレンビス（シクロヘキシルイソシアネート）、水添キシリレンジイソシアネート（水添ＸＤＩ）など］、芳香族ポリイソシアネート［例えば、フェニレンジイソシアネート、ナフチレンジイソシアネート、ジフェニルメタンジイソシアネート、トリレンジイソシアネート、４，４’−ジフェニルエーテルジイソシアネート；キシリレンジイソシアネート、テトラメチルキシリレンジイソシアネートなどの芳香脂肪族ポリイソシアネートなど］、これらのポリイソシアネートの誘導体（例えば、ダイマー、トリマーなどの多量体、ビウレット、アロファネート、カルボジイミド、ウレットジオンなど）などが例示できる。これらのポリイソシアネート類は、単独で又は二種以上組み合わせて使用できる。これらのポリイソシアネート類のうち、耐熱性や耐久性などの点から、無黄変性ジイソシアネート（例えば、ＨＤＩなどの脂肪族ジイソシアネート、ＩＰＤＩ、水添ＸＤＩなどの脂環族ジイソシアネートなど）又はその誘導体、特に、脂肪族ジイソシアネートのトリマー（イソシアヌレート環を有するトリマーなど）が好ましい。
【００４２】
ポリオール類は、低分子量ポリオール類とポリマーポリオール類とに分類できる。低分子量ポリオール類としては、脂肪族ジオール（エチレングリコール、プロピレングリコール、トリメチレングリコール、１，４−ブタンジオール、１，６−ヘキサンジオールなどのＣ２−１２アルカンジオール、トリメチロールプロパン、グリセリン、ペンタエリスリトールなど）、脂環族ジオール（１，４−シクロヘキサンジオール、１，４−シクロヘキサンジメタノールなどのシクロアルカンジオール類、水添ビスフェノールＡなどの水添ビスフェノール類など）、芳香族ジオール（キシリレングリコールなどの芳香脂肪族ジオール、ビスフェノールＡなどのビスフェノール類など）などが例示できる。
【００４３】
ポリオール類は、通常、柔軟性の点から、少なくともポリマーポリオール類を含んでいる。ポリマーポリオール類としては、ポリエステルポリオール、ポリエーテルポリオール、ポリエーテルエステルポリオール、ポリカーボネートポリオールなどが例示できる。
【００４４】
ポリエステルポリオールは、例えば、ポリカルボン酸（又はそのジアルキルエステル又はその無水物）とポリオールとの反応生成物、開始剤に対してラクトン類を開環付加重合させた反応生成物などであってもよい。
【００４５】
ポリカルボン酸は、芳香族ジカルボン酸（テレフタル酸、イソフタル酸など）であってもよいが、安定性の点から、脂肪族ジカルボン酸（アジピン酸、アゼライン酸、セバシン酸などのＣ６−２０アルカンジカルボン酸など）、脂環族ジカルボン酸（シクロヘキサンジカルボン酸などのＣ５−１０シクロアルカンジカルボン酸など）が好ましい。ポリオールは、前記低分子量ポリオール類で例示した芳香族ジオール（又はそのＣ２−４アルキレンオキサイド付加体など）であってもよいが、安定性の点から、前記低分子量ポリオール類で例示した脂肪族ジオール（Ｃ２−１２アルカンジオールなど）や脂環族ジオール（又はそのＣ２−４アルキレンオキサイド付加体など）が好ましい。
【００４６】
ラクトン類としては、バレロラクトン、カプロラクトンなどのＣ３−１０ラクトン（好ましくはＣ４−８ラクトン）などが例示できる。これらのラクトン類は、単独で又は二種以上組み合わせて使用できる。ラクトン類に対する開始剤としては、例えば、水、オキシラン化合物の開環重合体又は共重合体（例えば、ポリエチレングリコール、ポリプロピレングリコール、ポリテトラメチレンエーテルグリコールなどのポリＣ２−４アルキレングリコール）、前記低分子量ポリオール類で例示したジオール、ジアミン（例えば、ヒドラジン；エチレンジアミン、プロピレンジアミン、テトラメチレンジアミン、ヘキサメチレンジアミンなどの脂肪族ジアミン；シクロヘキシレンジアミン、イソホロンジアミンなどの脂環族ジアミン；フェニレンジアミン、キシリレンジアミンなどの芳香族ジアミンなど）などが例示できる。これらの開始剤は、単独で又は二種以上組み合わせて使用できる。
【００４７】
ポリエーテルポリオールとしては、前記オキシラン化合物の開環重合体又は共重合体（ポリＣ２−４アルキレングリコールなど）、（水添）ビスフェノールＡのアルキレンオキシド付加体、これらの組み合わせなどが例示できる。ポリエーテルエステルポリオールとしては、例えば、前記ポリカルボン酸（脂肪族ジカルボン酸、脂環族ジカルボン酸など）と前記ポリエーテルポリオールとの反応生成物などが例示できる。
【００４８】
ポリカーボネートポリオールとしては、例えば、グリコール（前記低分子量ポリオール類で例示した脂肪族ジオール、脂環族ジオール（又はそのアルキレンオキシド付加体）、芳香族ジオール（又はそのアルキレンオキシド付加体）；ジエチレングリコールなどのポリアルキレングリコールなど）とカーボネート（ジメチルカーボネート、エチレンカーボネート、ジフェニルカーボネートなど）又はホスゲンとの反応生成物などが例示できる。
【００４９】
これらのポリマーポリオールのうち、ポリエステルポリオール、ポリエーテルポリオール、ポリカーボネートポリオールが汎用され、耐久性や柔軟性の点から、ポリエステルポリオール、ポリエーテルポリオールが特に好ましい。
【００５０】
鎖伸長剤としては、前記ポリエステルポリオールの原料ポリオール（前記脂肪族ジオールなど）、前記ポリエステルポリオールの原料ラクトン類に対する開始剤で例示したジアミン（前記脂肪族ジアミンなど）、アルカノールアミン（ジエタノールアミンなど）などが例示できる。これらの鎖伸長剤は、単独で又は二種以上組み合わせて使用できる。これらの鎖伸長剤のうち、アルカンジオール（エチレングリコール、１，４−ブタンジオールなどのＣ２−６アルカンジオールなど）、アルカンジアミン（テトラメチレンジアミン、ヘキサメチレンジアミンなどのＣ２−６アルカンジアミン）などが汎用される。
【００５１】
ポリウレタンエラストマーは、通常、低分子量ポリオール類とジイソシアネート類とのポリウレタンを含むハードセグメント（ハードブロック）と、ポリマーポリオール類（ポリエステルジオール、ポリエーテルジオール、ポリカーボネートジオールなど）とジイソシアネート類とのポリウレタンを含むソフトセグメント（ソフトブロック）とで構成されている。
【００５２】
ポリウレタンエラストマー（又はポリウレタン樹脂）は、ポリマーポリオール類の種類に応じて、ポリエステル型、ポリエーテル型、ポリカーボネート型などに分類される。柔軟性や安定性などの点から、ポリエステル型やポリエーテル型（特に、無黄変性ジイソシアネートを用いたポリエステル型）が好ましい。
【００５３】
ポリウレタンエラストマー（又はポリウレタン樹脂）はシリコーン成分で変性してもよい。例えば、シリコーン成分として、オルガノシロキサン単位［−Ｓｉ（−Ｒ）２−Ｏ−］（基Ｒは、メチル基などのアルキル基、シクロヘキシル基などのシクロアルキル基、フェニル基などのアリール基などを示す）を有するケイ素含有ポリオール（特にケイ素含有ジオール）を用いて、原料ポリイソシアネート類［又は未変性ポリウレタンエラストマー（又はポリウレタン樹脂）の残存イソシアネート基］と反応させることにより変性できる。シリコーン成分の割合は、シリコーン変性ポリウレタンエラストマー（又はポリウレタン樹脂）全体に対して、例えば、６０重量％以下の範囲から選択でき、０．１〜５０重量％、好ましくは１〜４０重量％、さらに好ましくは２〜３０重量％（特に３〜２０重量％）程度である。
【００５４】
軟質ポリマーのガラス転移温度（Ｔｇ）は、例えば、−１００℃〜１００℃程度の範囲から選択でき、−８０℃〜３０℃、好ましくは−７０℃〜０℃、さらに好ましくは−６０℃〜−３０℃程度である。Ｔｇは示差走査熱量計を用いて測定できる。
【００５５】
重合性基を末端又は側鎖に有するポリマーは、硬化性樹脂と反応し、表面の耐擦過性などを向上できる。このようなポリマーとしては、例えば、反応性基を有するポリマー(i)と、このポリマーの反応性基に対する反応性基及び重合性基を有する化合物(ii)との反応生成物などであってもよい。
【００５６】
前記ポリマー(i)としては、カルボキシル基又は酸無水物基を有するポリマー（例えば、（メタ）アクリル酸−（メタ）アクリル酸エステル共重合体、末端カルボキシル基を有するポリエステル又はポリアミド、ポリエステルポリオールを用いたポリウレタンなど）、ヒドロキシル基を有するポリマー（例えば、（メタ）アクリル酸エステル−（メタ）アクリル酸ヒドロキシアルキルエステル共重合体、末端ヒドロキシル基を有するポリエステル又はポリウレタン、ヒドロキシＣ２−４アルキルセルロース、Ｎ−（ヒドロキシＣ１−４アルキル）アクリルアミド共重合体など）、イソシアネート基を有するポリマー（例えば、末端イソシアネート基を有するポリウレタン（又はウレタンオリゴマー）など）、アミノ基を有するポリマー（例えば、末端アミノ基を有するポリアミドなど）、エポキシ基を有するポリマー（例えば、グリシジル基を有するアクリル樹脂又はポリエステルなど）などが例示できる。また、前記ポリマー(i)としては、ポリオレフィンやポリスチレンなどのポリマーに、共重合やグラフト重合により、反応性基を導入したポリマーであってもよい。上記ポリマー(i)のうち、反応性基としてカルボキシル基又は酸無水物基、ヒドロキシル基、グリシジル基（特にカルボキシル基又は酸無水物基）を有するポリマー、例えば、（メタ）アクリル酸−（メタ）アクリル酸エステル共重合体が好ましく、前記共重合体は（メタ）アクリル酸を５０モル％以上含有するのが好ましい。
【００５７】
前記化合物(ii)としては、エポキシ基を有するビニル化合物［例えば、グリシジル（メタ）アクリレートなどのエポキシＣ３−８アルキル（メタ）アクリレート；エポキシシクロヘキセニル（メタ）アクリレートなどのエポキシシクロＣ５−８アルケニル（メタ）アクリレート；エポキシシクロヘキセニルメチル（メタ）アクリレートなどのエポキシシクロＣ５−８アルケニルＣ１−４アルキル（メタ）アクリレート；アリルグリシジルエーテルなど］、ヒドロキシル基を有するビニル化合物［例えば、ヒドロキシＣ２−４アルキル（メタ）アクリレート、Ｃ２−６アルキレングリコールモノ（メタ）アクリレートなど］、アミノ基を有するビニル化合物［例えば、アリルアミンなどのＣ３−６アルケニルアミン；アミノスチレンなど］、イソシアネート基を有するビニル化合物［例えば、ウレタン（メタ）アクリレート、ビニルイソシアネートなど］、カルボキシル基又は酸無水物基を有するビニル化合物［例えば、（メタ）アクリル酸やマレイン酸などの不飽和カルボン酸又はその無水物など］が例示できる。
【００５８】
前記ポリマー(i)の反応性基Ｒ１と前記化合物(ii)の反応性基Ｒ２との組み合わせとしては、例えば、Ｒ１がカルボキシル基又は酸無水物基であるとき、Ｒ２はエポキシ基、ヒドロキシル基、アミノ基、イソシアネート基などであり；Ｒ１がヒドロキシル基であるとき、Ｒ２はカルボキシル基又は酸無水物基、イソシアネート基などであり；Ｒ１がアミノ基であるとき、Ｒ２はカルボキシル又は酸無水物基、エポキシ基、イソシアネート基などであり；Ｒ１がエポキシ基であるとき、Ｒ２はカルボキシル基又は酸無水物基、アミノ基などである。例えば、Ｒ１がカルボキシル基又は酸無水物基であるとき、Ｒ２がエポキシ基である化合物、例えば、エポキシ基を有する（メタ）アクリレートが好ましい。
【００５９】
重合性基を末端又は側鎖に有するポリマーにおいて、重合性基の濃度は、熱可塑性樹脂１ｋｇに対して、０．００１〜１０モル、好ましくは０．０１〜５モル、さらに好ましくは０．０２〜３モル程度である。
【００６０】
第２のポリマーの数平均分子量は、ＧＰＣにおいて、ポリスチレン換算で、例えば、１０,０００〜５００,０００、好ましくは２０,０００〜３００,０００、さらに好ましくは３０,０００〜１００,０００程度であってもよい。
【００６１】
第１のポリマーと第２のポリマーとの重量割合は、例えば、前者／後者＝１／９９〜９９／１、好ましくは５／９５〜９５／５（例えば、２０／８０〜８０／２０）、さらに好ましくは１０／９０〜９０／１０（例えば、３０／７０〜７０／３０）程度の範囲から選択でき、通常、１／９９〜４０／６０、好ましくは５／９５〜３５／６５、さらに好ましくは１０／９０〜３０／７５（特に、１５／８５〜２５／７５）程度である。
【００６２】
硬化性樹脂（モノマー、オリゴマー又はプレポリマー）としては、熱線や活性エネルギー線（紫外線や電子線など）などにより硬化又は架橋可能である限り特に制限されない。硬化性樹脂（光硬化性樹脂など）は、通常、重合性基（ビニル基、アリル基、（メタ）アクリロイル基など）や感光性基（シンナモイル基など）を有している。
【００６３】
モノマーとしては、単官能性モノマー［例えば、アルキル（メタ）アクリレート、シクロアルキル（メタ）アクリレート、橋架環式（メタ）アクリレート（イソボルニル（メタ）アクリレートなど）、グリシジル（メタ）アクリレート、ビニルエステル（酢酸ビニルなど）、ビニルピロリドンなど］、２官能性モノマー［例えば、アリル（メタ）アクリレート、アルキレングリコールジ（メタ）アクリレート（エチレングリコールジ（メタ）アクリレート、プロピレングリコールジ（メタ）アクリレート、ヘキサンジオールジ（メタ）アクリレートなど）、ポリアルキレングリコールジ（メタ）アクリレート（ジエチレングリコールジ（メタ）アクリレート、ジプロピレングリコールジ（メタ）アクリレート、ポリオキシテトラメチレングリコールジ（メタ）アクリレートなど）、橋架環式ジ（メタ）アクリレート（トリシクロデカンジメタノールジ（メタ）アクリレートなど）など］、３個以上（例えば、３〜６個）の重合性基を有する多官能性モノマー［例えば、グリセリントリ（メタ）アクリレート、トリメチロールエタントリ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレートなど］が例示できる。
【００６４】
重合性基を有するオリゴマーとしては、エポキシ（メタ）アクリレート（ビスフェノールＡ型エポキシ（メタ）アクリレート、ノボラック型エポキシ（メタ）アクリレートなど）、ポリエーテル（メタ）アクリレート、ポリエステル（メタ）アクリレート（例えば、脂肪族ポリエステル型（メタ）アクリレート、芳香族ポリエステル型（メタ）アクリレートなど）、ウレタン（メタ）アクリレート（ポリエステル型ウレタン（メタ）アクリレート、ポリエーテル型ウレタン（メタ）アクリレートなど）、シリコーン（メタ）アクリレートなどが例示できる。
【００６５】
硬化性樹脂は、単独で又は二種以上組み合わせて使用できる。耐擦傷性などの点から、１分子中に２以上（好ましくは２〜６程度）の重合性基を有する硬化性樹脂が好ましい。特に上記の光学的特性及び表面特性を得る点から、少なくとも多官能性モノマー［３〜６官能（メタ）アクリレート、例えば、トリメチロールプロパントリ（メタ）アクリレート、ペンタエリスリトールトリ（メタ）アクリレート、ジペンタエリスリトールヘキサ（メタ）アクリレートなどの（ポリ）アルカンポリオールトリ乃至ヘキサ（メタ）アクリレートなど］が好ましく、上記多官能性モノマーと重合性基を有するオリゴマー［ウレタン（メタ）アクリレートなど］との組み合わせも好ましい。
【００６６】
硬化性樹脂の分子量は、ＧＰＣにおいて、ポリスチレン換算で、例えば、５０００以下（例えば、１００〜５０００）、好ましくは２０００以下（例えば、１５０〜２０００）、さらに好ましくは１０００以下（例えば、２００〜１０００）程度である。
【００６７】
硬化性樹脂は開始剤と併用してもよい。開始剤（光重合開始剤など）としては、アセトフェノン類又はプロピオフェノン類、ベンジル類、ベンゾイン類、ベンゾフェノン類、チオキサントン類、アシルホスフィンオキシド類、これらの組み合わせなどが例示できる。開始剤の割合は、硬化性樹脂１００重量部に対して０．１〜２０重量部、好ましくは０．５〜１５重量部、さらに好ましくは１〜１０重量部程度である。なお、開始剤は、必要により硬化促進剤［例えば、第三級アミン（ジアルキルアミノ安息香酸エステルなど）、ホスフィン系光重合促進剤など］と併用してもよい。
【００６８】
１又は複数の熱可塑性ポリマー（第１のポリマーと第２のポリマーとの合計など）と硬化性樹脂との重量割合は、特に制限されず、例えば、前者／後者＝５／９５〜９５／５程度の範囲から選択でき、１０／９０〜７０／３０、好ましくは２０／８０〜６０／４０、さらに好ましくは３０／７０〜５０／５０程度である。
【００６９】
溶媒は、用いるポリマーの種類及び溶解性に応じて選択でき、例えば、水、炭化水素類、ハロゲン化炭化水素類、アルコール類（エタノール、イソプロパノール、メトキシプロパノール、ブタノールなど）、エーテル類、ケトン類（アセトン、メチルエチルケトン、メチルイソブチルケトンなど）、エステル類（酢酸メチル、酢酸エチル、酢酸ブチルなど）、セロソルブ類、セロソルブアセテート類、スルホキシド類、アミド類などが例示できる。これらの溶媒は、単独で又は混合溶媒として使用できる。なお、混合溶媒の場合、少なくとも１種類の溶媒は溶質（複数のポリマー、開始剤など）を均一に溶解できる溶媒であればよい。
【００７０】
溶媒の沸点（常圧での沸点）は、例えば、５０〜１５０℃、好ましくは５５〜１２０℃（例えば、６０〜１００℃）、さらに好ましくは６５〜９５℃（例えば、７０〜９０℃）程度である。
【００７１】
液状組成物は、必要に応じて、慣用の添加剤（前記透明基材フィルムで例示した添加剤など）を含んでいてもよい。本発明では、表面の触感を向上させるため、液状組成物は、可視光波長より大きな粒子（又はビーズ）を実質的に含まないのが好ましい。
【００７２】
液状組成物の溶質の濃度は、例えば、５〜７０重量％、好ましくは１０〜６０重量％、さらに好ましくは１５〜５０重量％程度である。
【００７３】
液状組成物の乾燥工程において、乾燥温度は、溶媒の種類に応じて選択でき、例えば、４０〜１００℃、好ましくは４５〜９０℃、さらに好ましくは５０〜８０℃程度である。乾燥時間は、例えば、５秒〜１０分、好ましくは１０秒〜５分、さらに好ましくは２０秒〜２分程度である。なお、液状組成物を支持体に塗布又は流延した後、直ぐに上記乾燥温度で乾燥してもよいが、ゆっくりと相分離を進行させて大きな凹凸構造を形成する点から、室温（例えば、１０〜３５℃、好ましくは２０〜３０℃程度）で所定時間（例えば、３秒〜１分間、好ましくは４〜３０秒間、さらに好ましくは５〜１５秒間程度）放置した後、上記乾燥温度で乾燥するのが好ましい。乾燥後の塗膜の平均厚みは、例えば、１〜２５μｍ、好ましくは２〜２０μｍ、さらに好ましくは５〜１５μｍ程度である。
【００７４】
液相からのポリマーの相分離では、相分離の進行に伴って共連続相構造が形成され、さらに相分離が進行すると、連続相が自らの表面張力により非連続化し、液滴相構造となる。従って、相分離の程度によって、共連続相構造、共連続相構造と液滴相構造との中間的構造（上記共連続相から液滴相に移行する過程の相構造）、液滴相構造を形成できる。
【００７５】
相分離構造の固定化工程において、硬化方法は、硬化性樹脂の種類に応じて選択でき、例えば、熱線や活性エネルギー線（紫外線や電子線など）により硬化する方法であってもよい。通常、紫外線や電子線などの光照射、操作の簡便性の点から、紫外線照射により硬化する方法が汎用される。紫外線の照射量は、例えば、１５０〜５００ｍＪ／ｃｍ２、好ましくは２００〜４５０ｍＪ／ｃｍ２、さらに好ましくは２５０〜４００ｍＪ／ｃｍ２程度である。なお、光照射は、空気中で行ってもよく、必要であれば、不活性ガス（例えば、窒素ガス、アルゴンガス、ヘリウムガスなど）雰囲気中で行ってもよい。
【００７６】
本発明のフィルムはマルチタッチディスプレイの表面フィルムとして利用できる。マルチタッチディスプレイは、位置検出方法に応じて、抵抗膜式、静電容量式などであってもよいが、応答性の点から静電容量式（投影型静電容量式など）であってもよい。マルチタッチディスプレイは、上記表面フィルムを備えていればよく、通常、表示層［液晶表示素子（ＬＣＤ）モジュールなど］と、この表示層に積層された透明導電層と、この透明導電層に積層され、かつ上記表面フィルムで構成された表面層とを備えている。なお、表示層（又は表面層）と透明導電層との間には、ハードコート層やガラス板を介在させてもよい。また、各層の積層方法は、特に制限されず、通常、透明両面粘着シート［ＯＣＡ（Optical Clear Adhesive）テープなど］を介して各層を接着させる場合が多い。
【実施例】
【００７７】
以下に、実施例に基づいて本発明をより詳細に説明するが、本発明はこれらの実施例によって限定されるものではない。実施例及び比較例のフィルムの原料及び物性の評価方法は、以下の通りである。
【００７８】
［原料］
ウレタンプレポリマー：大日精化工業（株）製、ダイアロマーＳＰ−３０３５
ＡＣＡ：（株）ダイセル製、サイクロマーＰ（ＡＣＡ）Ｚ３２１Ｍ、（メタ）アクリル酸−（メタ）アクリル酸エステル共重合体のカルボキシル基の一部に、３，４−エポキシシクロヘキセニルメチルアクリレートを付加させたアクリル樹脂、溶剤として１−メトキシ−２−プロパノール（ＭＭＰＧ）を含有、固形分４０重量％
ＣＡＰ１：イーストマン社製、ＣＡＰ  ４８２−０．５、セルロースアセテートプロピオネート、ポリスチレン換算数平均分子量２５，０００
ＣＡＰ２：イーストマン社製、ＣＡＰ  ４８２−２０、セルロースアセテートプロピオネート、ポリスチレン換算数平均分子量７５，０００
ＤＰＨＡ：ダイセル・サイテック（株）製、ジペンタエリスリトールヘキサアクリレート
ＰＥＴＩＡ：ダイセル・サイテック（株）製、ペンタエリスリトールトリアクリレート
ＴＭＰＴＡ：ダイセル・サイテック（株）製、トリメチロールプロパントリアクリレート
ＥＢ７１００：ダイセル・サイテック（株）製、多官能アクリル系ＵＶ硬化モノマー
Ｚ７５０１：ＪＳＲ（株）製、デソライトＺ７５０１、ナノシリカ粒子を含む多官能アクリル系ＵＶ硬化モノマー
Ｕ１５ＨＡ：新中村化学工業（株）製、ウレタンアクリレート
開始剤１：ＢＡＳＦ社製、イルガキュア（Ｉｒｇａｃｕｒｅ）１８４
開始剤２：ＢＡＳＦ社製、イルガキュア（Ｉｒｇａｃｕｒｅ）９０７
ビーズ：東洋紡績（株）製、ＦＨ−Ｓ００５（平均粒子径５μｍ）、ＦＨ−Ｓ０１０（平均粒子径１０μｍ）、ＦＨ−０１５（平均粒子径１５μｍ）
【００７９】
［ヘーズ及び全光線透過率］
ヘーズ及び全光線透過率は、ヘーズメーター（日本電色（株）製、ＮＤＨ−５０００Ｗ）を用いて、ＪＩＳ  Ｋ７１０５に準拠して測定した。
【００８０】
［写像鮮明度］
写像鮮明度は、写像性測定器（スガ試験機（株）製、ＩＣＭ−１ＤＰ）を用いて測定した。
【００８１】
［防眩性］
防眩性の判定は、ルーバーの無いむきだしの蛍光灯を、実施例及び比較例のフィルムに写し、その正反射光の眩しさを目視にて以下の基準に従って評価した。
【００８２】
○…眩しさを感じない
△…眩しさを僅かに感じる
×…眩しさが感じられる。
【００８３】
［ギラツキ］
ギラツキの判定は、１５０ｐｐｉの解像度を有する液晶用カラーフィルター上に、実施例及び比較例のフィルムを配設し、バックライトを照射し、目視にて以下の基準に従って評価した。
【００８４】
○…ギラツキが感じられない
△…ギラツキが僅かに感じられる
×…ギラツキが感じられる。
【００８５】
［白ボケ］
白ボケの判定は、１５０ｐｐｉの解像度を有する液晶用カラーフィルター上に、実施例及び比較例のフィルムを配設し、バックライトを照射し、目視にて以下の基準に従って評価した。
【００８６】
○…黒表示が鮮明に見える
△…黒表示が白味がかって見える
×…黒表示が白く見える。
【００８７】
［表面平均粗さＳａ、平均凸間距離Ｓｍ及び平均傾斜角度θａ］
Ｓａ、Ｓｍ及びθａは、（株）菱化システム製「VertScan」を用いて測定した。なお、対物レンズは、５０倍のレンズを用いて、視野２５３μｍ×１８９μｍで観察を行った。
【００８８】
［バイオスキン−サンプル摩擦係数］
実施例及び比較例のフィルムの摩擦力を、静・動摩擦測定器（トリニティーラボ社製「ハンディートライボマスターＴＬ２０１Ｔｓ」）を用いて、荷重５０ｇ、速度２０ｍｍ／秒の測定条件で測定した。なお、接触子として、５ｍｍ厚のスポンジシート（セメダイン社製「すきま用テープＮ−１」）に人工皮膚（ビューラックス社製「バイオスキン」）を貼り付けた接触子を使用した。得られた摩擦力から、静摩擦係数μｓ、平均摩擦係数μｋ、標準偏差を算出した。
【００８９】
［触感］
１０名の被験者が、それぞれ実施例及び比較例のフィルムを指で強く押して左右に擦ったとき又はピンチイン／ピンチアウトの操作を行ったときの触感及び引っ掛かりの有無を以下の基準で評価し、１０名の被験者の官能評価の平均により触感を評価した。
５…いずれの操作でも引っ掛かりがなく、触感が良い
４…触感が良いが、時々引っ掛かりを感じる
３…少し引っ掛かりを感じる
２…引っ掛かりを感じ、触感が悪い
１…引っ掛かりや凹凸を感じ、触感が悪い。
【００９０】
実施例１〜２及び比較例１〜６
表１に示す成分を、表１に示す割合になるように秤量し、遮光瓶に入れ混合した。この溶液を、所定のワイヤーバーを用いてＰＥＴフィルム（東洋紡績（株）製、Ａ４３００、厚さ１２５μｍ）上に流延した後、室温中で１０秒間放置し、所定温度に調整した防爆オーブンにて所定時間乾燥し、窒素雰囲気下で、高圧水銀ランプ（アイグラフィックス社製）から照射量３００ｍＪ／ｃｍ２で紫外線を約９秒間照射することにより硬化処理し、フィルムを作製した。
【００９１】
実施例３〜９
表１に示す成分を、表１に示す割合になるように秤量し、遮光瓶に入れ混合した。なお、アクリル樹脂とセルロースアセテートプロピオネートとは非相溶であり、上記溶液は濃縮とともに相分離性を示す。上記溶液を、所定のワイヤーバーを用いてトリアセチルセルロースフィルム上に流延した後、室温中で５秒間放置し、所定温度に調整した防爆オーブンにて所定時間乾燥することにより、相分離構造を形成し、窒素雰囲気下で、高圧水銀ランプ（アイグラフィックス社製）から照射量３００ｍＪ／ｃｍ２で紫外線を約９秒間照射することにより硬化処理し、フィルムを作製した。
【００９２】
実施例及び比較例のフィルムの評価結果を表２に示す。また、実施例１〜３、８〜９及び比較例１〜２、４のフィルムの粗さ曲線及び表面構造を図１〜８に示す。
【００９３】
【表１】
2014092657.tif 000003
【００９４】
【表２】
2014092657.tif 000004
【００９５】
表２から明らかなように、比較例に比べ、実施例では、マルチタッチ操作での表面の触感に優れるとともに、防眩性にも優れ、ギラツキ、白ボケを抑制できる。また、図１〜８から明らかなように、実施例では、比較例と異なり、断面高さが高く、かつ平均傾斜角度の大きな凸部が比較的小さい間隔で形成されている。このような表面構造の違いにより、実施例では、ディスプレイの視認性を損なうことなく、表面の触感を大きく改善できる。
【産業上の利用可能性】
【００９６】
本発明のフィルムは、マルチタッチ操作での表面の触感に優れているため、マルチタッチディスプレイ（例えば、静電容量式、抵抗膜式などのタッチパネル付き表示装置）用表面フィルムとして好適に利用できる。
【図１】
2014092657.tif 000005
【図２】
2014092657.tif 000006
【図３】
2014092657.tif 000007
【図４】
2014092657.tif 000008
【図５】
2014092657.tif 000009
【図６】
2014092657.tif 000010
【図７】
2014092657.tif 000011
【図８】
2014092657.tif 000012